(57)【要約】【課題】マスキング剤に由来する残留金属成分を十分に除去しつつ、重合体溶液から高純度の重合体を簡便に回収することのできる重合体の回収方法を提供する。【解決手段】金属元素を構成要素として含むマスキング剤により官能基がマスキングされた重合体を含有する重合体溶液に、所定の式で表される構造部分を一分子中に少なくとも一つ有する、２０℃におけるｎ−ヘキサンに対する溶解度が１０質量％以下のリン化合物を添加して脱マスキングさせることにより、重合体を生成させる脱マスキング工程と、生成した重合体と金属元素に由来する成分とを分離する分離工程と、を含む重合体の回収方法である。【選択図】なし【特許請求の範囲】
【請求項１】
金属元素を構成要素として含むマスキング剤により官能基がマスキングされた重合体を含有する重合体溶液に、
下記一般式（１）で表される構造部分を一分子中に少なくとも一つ有する、２０℃におけるｎ−ヘキサンに対する溶解度が１０質量％以下のリン化合物を添加して脱マスキングさせることにより、前記重合体を生成させる脱マスキング工程と、
生成した前記重合体と前記金属元素に由来する成分とを分離する分離工程と、を含む重合体の回収方法。
【化１】
2006273993.tif 000025
（前記一般式（１）中、Ａ及びＢは、それぞれ独立して、Ｈ、Ｏ、Ｃ、Ｐ、Ｎ、及びハロゲンからなる群より選択される少なくとも一の元素を含んで構成される基である。また、ＡとＢは、互いに結合して環構造を形成していてもよい）
【請求項２】
前記官能基が、ヒドロキシル基、ヒドロキシル基が結合した炭化水素基、カルボキシル基、及びカルボキシル基が結合した炭化水素基からなる群より選択される少なくとも一種である請求項１に記載の重合体の回収方法。
【請求項３】
前記官能基がマスキングされた重合体が、
少なくとも下記一般式（２）及び／又は下記一般式（３）で表される官能基含有オレフィン化合物を、前記マスキング剤の存在下に重合反応させる反応工程により生成したものである請求項１又は２に記載の重合体の回収方法。
【化２】
2006273993.tif 000026
（前記一般式（２）中、Ｘ1、Ｘ2、及びＸ3は、それぞれ独立して水素原子、炭素数１〜１０の炭化水素基、ヒドロキシル基、カルボキシル基、又は下記一般式（４）で表される官能基である。なお、Ｘ1、Ｘ2、及びＸ3のうち少なくとも一つは、ヒドロキシル基、カルボキシル基、又は下記一般式（４）で表される官能基である。Ｒ1は、水素原子又は炭素数１〜１０の炭化水素基、ｍは０〜２の整数、ｎは０〜５の整数を示す）
【化３】
2006273993.tif 000027
（前記一般式（３）中、Ｘ4は、ヒドロキシル基、カルボキシル基、又は下記一般式（４）で表される官能基を示す。Ｒ2は、水素原子又は炭素数１〜１０の炭化水素基、ｐは０〜６の整数を示す）
【化４】
2006273993.tif 000028
（前記一般式（４）中、Ｒ3、Ｒ4、及びＲ5は、それぞれ独立した、又は相互に連結して環を形成した有機基を示す）
【請求項４】
前記反応工程が、
前記一般式（２）及び／又は前記一般式（３）で表される官能基含有オレフィン化合物と、エチレンと、炭素数が３〜１２のα−オレフィンと、必要な場合非共役ポリエンと、を共重合反応させることを含む工程である請求項３に記載の重合体の回収方法。
【請求項５】
前記リン化合物が、酸性リン酸エステルである請求項１〜４のいずれか一項に記載の重合体の回収方法。
【請求項６】
前記酸性リン酸エステルが、エチルリン酸、イソプロピルリン酸、メチルリン酸、ブチルリン酸、及びブトキシエチルリン酸からなる群より選択される少なくとも一種である請求項５に記載の重合体の回収方法。
【請求項７】
前記マスキング剤が、有機アルミニウム化合物及び／又はバナジウム化合物からなるものである請求項１〜６のいずれか一項に記載の重合体の回収方法。
【請求項８】
請求項１〜７のいずれか一項に記載の重合体の回収方法により回収される重合体。
【請求項９】
マスキング剤由来の残留金属元素の合計濃度が、５０ｐｐｍ以下である請求項８に記載の重合体。
【発明の詳細な説明】
【技術分野】
【０００１】
本発明は重合体の回収方法、及びそれにより回収された重合体に関し、更に詳しくは、マスキング剤に由来する残留金属成分を十分に除去しつつ、重合体溶液から高純度の重合体を簡便に回収することのできる重合体の回収方法、及びこの回収方法によって回収された重合体に関する。
【背景技術】
【０００２】
エチレン／α−オレフィン共重合体エラストマーや、エチレン／α−オレフィン／非共役ポリエン共重合体エラストマー等のオレフィン系共重合体エラストマーは、耐熱性及び耐候性に優れたエラストマーであるため、自動車部品、機械部品、土木建材等の材料として広く用いられている。また、オレフィン系共重合体エラストマーは、ポリプロピレン、ポリエチレン等の樹脂の改質剤としても広く用いられている。しかし、このようなオレフィン系共重合体エラストマーは、これらの分子構造中に極性基を有しないものである。従って、オレフィン系共重合体エラストマーは、金属に対する接着性、ポリオレフィン系以外のエラストマー又は樹脂に対する接着性及び相容性が低く、これを用いて得られる成形体の塗装性や印刷適性が低下するという問題がある。
【０００３】
このような問題を解消すべく、オレフィン系共重合体の分子構造中に極性基を導入する試みがなされている。導入される極性基（官能基）のうちのカルボキシル基は、アイオノマーに代表されるように、その反応性を活かした高分子反応を行う都合上、極めて有用である。このため、カルボキシル基等の官能基を有するオレフィン化合物を単量体成分として用いることにより得られる、官能基が導入されたオレフィン系共重合体が提案されている（例えば、特許文献１〜５参照）。
【０００４】
ところで、その分子構造中にカルボキシル基等の官能基が導入されたオレフィン系共重合体を製造するに際しては、カルボキシル基等の官能基を含有する化合物を単量体成分として用いる。このような化合物を重合させるに際しては、この化合物と過剰の有機金属とを接触させることにより、予めカルボキシル基をマスキングしておく必要がある。ここで、得られたオレフィン系共重合体を反応溶液から回収するに際しては、マスキング剤に由来する金属成分を可能な限り除去することが好ましい。これは、金属成分が過剰に残留しているオレフィン系共重合体は、色調等の諸特性に劣る場合があるからである。
【０００５】
反応溶液に溶解した重合体を回収するに際し、得られる重合体中に含まれる、マスキング剤に由来する金属成分を除去する方法としては、反応溶液にアセチルアセトン等のキレート剤を添加する方法が従来から知られている。しかしながら、この方法では、重合体中に残留する金属成分を十分に除去することは困難であるという問題がある。
【０００６】
一方、ギ酸やシュウ酸をはじめとするカルボン酸を反応溶液に添加して反応溶液中に含まれる金属成分を不溶化させ、除去する方法が開示されている（例えば、特許文献６参照）。但し、特許文献６において開示された方法であっても、重合体中に残留する金属成分の除去は十分であるとはいえず、更なる改良を図る必要性があった。また、特許文献６は、ポリオレフィンの精製方法に関する先行技術文献であり、官能基を有する重合体、及びマスキングに関しては何ら記載されていない。
【特許文献１】特公昭４９−４３２７５号公報
【特許文献２】特開平１−２５９０１２号公報
【特許文献３】特開昭６４−５４００９号公報
【特許文献４】特表平４−５０３９６３号公報
【特許文献５】特開２００１−２４７６２９号公報
【特許文献６】特開２００３−９６１２８号公報
【発明の開示】
【発明が解決しようとする課題】
【０００７】
本発明は、このような従来技術の有する問題点に鑑みてなされたものであり、その課題とするところは、マスキング剤に由来する残留金属成分を十分に除去しつつ、重合体溶液から高純度の重合体を簡便に回収することのできる重合体の回収方法、及びこの回収方法によって回収された、残留金属元素濃度の低い重合体を提供することにある。
【課題を解決するための手段】
【０００８】
本発明者らは上記課題を達成すべく鋭意検討した結果、特定の構造部分をその分子中に有する、所定の有機溶媒に対して低溶解度のリン化合物を重合体溶液に添加し、マスキング剤を構成する金属元素に由来する成分を析出させることにより、上記課題を達成することが可能であることを見出し、本発明を完成するに至った。
【０００９】
即ち、本発明によれば、以下に示す重合体の回収方法、及びそれにより回収された重合体が提供される。
【００１０】
［１］金属元素を構成要素として含むマスキング剤により官能基がマスキングされた重合体を含有する重合体溶液に、下記一般式（１）で表される構造部分を一分子中に少なくとも一つ有する、２０℃におけるｎ−ヘキサンに対する溶解度が１０質量％以下のリン化合物を添加して脱マスキングさせることにより、前記重合体を生成させる脱マスキング工程と、生成した前記重合体と前記金属元素に由来する成分とを分離する分離工程と、を含む重合体の回収方法。
【００１１】
【化１】
2006273993.tif 000002
（前記一般式（１）中、Ａ及びＢは、それぞれ独立して、Ｈ、Ｏ、Ｃ、Ｐ、Ｎ、及びハロゲンからなる群より選択される少なくとも一の元素を含んで構成される基である。また、ＡとＢは、互いに結合して環構造を形成していてもよい）
【００１２】
［２］前記官能基が、ヒドロキシル基、ヒドロキシル基が結合した炭化水素基、カルボキシル基、及びカルボキシル基が結合した炭化水素基からなる群より選択される少なくとも一種である前記［１］に記載の重合体の回収方法。
【００１３】
［３］前記官能基がマスキングされた重合体が、少なくとも下記一般式（２）及び／又は下記一般式（３）で表される官能基含有オレフィン化合物を、前記マスキング剤の存在下に重合反応させる反応工程により生成したものである前記［１］又は［２］に記載の重合体の回収方法。
【００１４】
【化２】
2006273993.tif 000003
（前記一般式（２）中、Ｘ1、Ｘ2、及びＸ3は、それぞれ独立して水素原子、炭素数１〜１０の炭化水素基、ヒドロキシル基、カルボキシル基、又は下記一般式（４）で表される官能基である。なお、Ｘ1、Ｘ2、及びＸ3のうち少なくとも一つは、ヒドロキシル基、カルボキシル基、又は下記一般式（４）で表される官能基である。Ｒ1は、水素原子又は炭素数１〜１０の炭化水素基、ｍは０〜２の整数、ｎは０〜５の整数を示す）
【００１５】
【化３】
2006273993.tif 000004
（前記一般式（３）中、Ｘ4は、ヒドロキシル基、カルボキシル基、又は下記一般式（４）で表される官能基を示す。Ｒ2は、水素原子又は炭素数１〜１０の炭化水素基、ｐは０〜６の整数を示す）
【００１６】
【化４】
2006273993.tif 000005
（前記一般式（４）中、Ｒ3、Ｒ4、及びＲ5は、それぞれ独立した、又は相互に連結して環を形成した有機基を示す）
【００１７】
［４］前記反応工程が、前記一般式（２）及び／又は前記一般式（３）で表される官能基含有オレフィン化合物と、エチレンと、炭素数が３〜１２のα−オレフィンと、必要な場合非共役ポリエンと、を共重合反応させることを含む工程である前記［３］に記載の重合体の回収方法。
【００１８】
［５］前記リン化合物が、酸性リン酸エステルである前記［１］〜［４］のいずれかに記載の重合体の回収方法。
【００１９】
［６］前記酸性リン酸エステルが、エチルリン酸、イソプロピルリン酸、メチルリン酸、ブチルリン酸、及びブトキシエチルリン酸からなる群より選択される少なくとも一種である前記［５］に記載の重合体の回収方法。
【００２０】
［７］前記マスキング剤が、有機アルミニウム化合物及び／又はバナジウム化合物からなるものである前記［１］〜［６］のいずれかに記載の重合体の回収方法。
【００２１】
［８］前記［１］〜［７］のいずれかに記載の重合体の回収方法により回収される重合体。
【００２２】
［９］マスキング剤由来の残留金属元素の合計濃度が、５０ｐｐｍ以下である前記［８］に記載の重合体。
【発明の効果】
【００２３】
本発明の重合体の回収方法によれば、マスキング剤に由来する残留金属成分を十分に除去しつつ、重合体溶液から高純度の重合体を簡便に回収することができる。
【００２４】
本発明の重合体は、重合体溶液から簡便に回収され得るものであり、残留金属元素濃度が低く、色調等の諸特性に優れているという効果を奏するものである。
【発明を実施するための最良の形態】
【００２５】
以下、本発明の実施の最良の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。なお、本明細書において「重合（体）」というときは、「共重合（体）」が概念上含まれる。
【００２６】
本発明の重合体の回収方法の一実施形態は、金属元素を構成要素として含むマスキング剤により官能基がマスキングされた重合体を含有する重合体溶液に、下記一般式（１）で表される構造部分を一分子中に少なくとも一つ有する、２０℃におけるｎ−ヘキサンに対する溶解度が１０質量％以下のリン化合物を添加して脱マスキングさせることにより、重合体を生成させる脱マスキング工程と、生成した重合体と金属元素に由来する成分とを分離する分離工程と、を含む重合体の回収方法である。なお、本発明において、重合触媒はマスキング剤としても作用する場合がある。以下、その詳細について説明する。
【００２７】
【化５】
2006273993.tif 000006
（前記一般式（１）中、Ａ及びＢは、それぞれ独立して、Ｈ、Ｏ、Ｃ、Ｐ、Ｎ、及びハロゲンからなる群より選択される少なくとも一の元素を含んで構成される基である。また、ＡとＢは、互いに結合して環構造を形成していてもよい）
【００２８】
（１）反応工程・マスキング工程
本実施形態の重合体の回収方法における、重合体溶液に含有される官能基がマスキングされた重合体（以下、「マスク重合体」ともいう）の種類は特に限定されないが、具体例としては、少なくとも一般式（２）及び／又は一般式（３）で表される官能基含有オレフィン化合物を、マスキング剤の存在下に重合反応させる反応工程により生成したもの等を挙げることができる。
【００２９】
一般式（２）で表される官能基含有オレフィン化合物は、ディールス・アルダー反応等の種々の反応により得ることができる。置換基「Ｘ2」が一般式（４）で表されるものは、所定のカルボン酸とアルコールとの縮合反応、又は所定のカルボン酸とオレフィンとの付加反応等でも得ることができる。及び一般式（３）で表される官能基含有オレフィン化合物のうちの、「Ｘ4」が一般式（４）で表されるものは、所定のカルボン酸とアルコールとの縮合反応、又は所定のカルボン酸とオレフィンとの付加反応により得られるエステル化合物である。置換基「Ｘ2」及び「Ｘ4」が一般式（４）で表される化合物は、一般的に用いられる重合用の有機溶媒等に溶解し易く、工業的なレベルの生産工程においても不均一な反応が生起され難く、好適に使用することができる。
【００３０】
本実施形態の重合体の回収方法においては、一般式（２）で表される官能基含有オレフィン化合物を用いる場合に、一般式（２）中、Ｘ3が一般式（４）で表される官能基であるとともに、Ｘ1及びＸ2が水素原子であり、かつ、ｎが０であることが、エチレン及びα−オレフィン等との共重合等の観点から好ましい。また、本実施形態の重合体の回収方法においては、一般式（２）で表される官能基含有オレフィン化合物を用いる場合に、一般式（２）中、Ｒ1がメチル基であることが、得られる重合体が耐久性に優れる等の観点から好ましい。
【００３１】
一般式（４）で表される官能基の具体例としては、下記式（５）〜（５８）で表されるアルコキシカルボニル基を挙げることができる。なお、一般式（４）中、Ｒ3、Ｒ4、及びＲ5が、それぞれ独立した、又は相互に連結して環を形成した、炭素数１〜２０の炭化水素基であることが、重合阻害し難い等の観点から好ましい。
【００３２】
【化６】
2006273993.tif 000007
【００３３】
【化７】
2006273993.tif 000008
【００３４】
【化８】
2006273993.tif 000009
【００３５】
【化９】
2006273993.tif 000010
【００３６】
【化１０】
2006273993.tif 000011
【００３７】
【化１１】
2006273993.tif 000012
【００３８】
【化１２】
2006273993.tif 000013
【００３９】
【化１３】
2006273993.tif 000014
【００４０】
【化１４】
2006273993.tif 000015
【００４１】
【化１５】
2006273993.tif 000016
【００４２】
【化１６】
2006273993.tif 000017
【００４３】
【化１７】
2006273993.tif 000018
【００４４】
【化１８】
2006273993.tif 000019
【００４５】
【化１９】
2006273993.tif 000020
【００４６】
【化２０】
2006273993.tif 000021
【００４７】
【化２１】
2006273993.tif 000022
【００４８】
【化２２】
2006273993.tif 000023
【００４９】
【化２３】
2006273993.tif 000024
【００５０】
また、本実施形態の重合体の回収方法においては、マスク重合体を生成する反応工程が、一般式（２）及び／又は一般式（３）で表される官能基含有オレフィン化合物と、エチレンと、炭素数が３〜１２のα−オレフィンと、必要な場合非共役ポリエンとを共重合反応させることを含む工程であることが好ましい。
【００５１】
一般式（２）及び／又は一般式（３）で表される官能基含有オレフィン化合物を用いる場合においては、得られる重合体の全構造単位に占める、一般式（２）で表される官能基含有オレフィン化合物に由来する構造単位（以下、「構造単位ａ」とも記す）、及び／又は一般式（３）で表される官能基含有オレフィン化合物に由来する構造単位（以下、「構造単位（ｂ）」とも記す）の割合が、０．０１〜３０ｍｏｌ％となるように使用することが好ましく、０．０５〜１０ｍｏｌ％となるように使用することが更に好ましく、０．１〜５ｍｏｌ％となるように使用することが特に好ましい。構造単位（ｂ）の割合が３０ｍｏｌ％未満となるように一般式（３）で表される官能基含有オレフィン化合物を使用すると、官能基含有オレフィン化合物とエチレン等の他のオレフィン化合物との共重合が良好になる等の傾向にある。一方、構造単位（ｂ）の割合が０．０１ｍｏｌ％超となるように一般式（３）で表される官能基含有オレフィン化合物を使用すると、官能基による変性効果により、接着性、相容性、及び塗装性等が良好となり、アイオノマー化後の力学特性に優れる等の傾向にある。
【００５２】
エチレンは、得られる重合体の全構造単位に占める、エチレンに由来する構造単位（以下、「構造単位（ｃ）」とも記す）の割合が、５〜９０ｍｏｌ％となるように使用することが好ましく、１０〜８５ｍｏｌ％となるように使用することが更に好ましく、１５〜８０ｍｏｌ％となるように使用することが特に好ましい。構造単位（ｃ）の割合が５ｍｏｌ％以上となるようにエチレンを使用することにより、一般式（２）及び一般式（３）で表される官能基含有オレフィンを共重合させることが容易になり易く、しかも優れた耐久性を有するエラストマーを得易くなる傾向にある。一方、構造単位（ｃ）の割合が９０ｍｏｌ％以下となるようにエチレンを使用することにより、エラストマーとしての挙動を示す重合体を得易くなる傾向にある。
【００５３】
α−オレフィンは、その炭素数が３〜１２のものであり、具体例としては、プロピレン、１−ブテン、１−ペンテン、４−メチル−ペンテン−１、１−ヘキセン、１−ヘプテン、１−オクテン、１−デセン、１−ドデセン、シクロヘキセン等を挙げることができる。これらのα−オレフィンを単独で又は二種以上を組み合わせて用いることができる。炭素数が１２以下であるα−オレフィンを用いることにより、α−オレフィンと他の単量体との共重合性が良好となり易いために好ましい。
【００５４】
α−オレフィンは、得られる重合体の全構造単位に占める、α−オレフィンに由来する構造単位（以下、「構造単位（ｄ）」とも記す）の割合が、５〜６０ｍｏｌ％となるように使用することが好ましく、１０〜５５ｍｏｌ％となるように使用することが更に好ましく、１５〜５０ｍｏｌ％となるように使用することが特に好ましい。構造単位（ｄ）の割合が５ｍｏｌ％以上となるようにα−オレフィンを使用することにより、十分な弾性を有するエラストマーを得易くなる傾向にある。一方、構造単位（ｄ）の割合が６０ｍｏｌ％以下となるようにα−オレフィンを使用することにより、優れた耐久性を有するエラストマーを得易くなる傾向にある。
【００５５】
非共役ポリエンの具体例としては、１，４−ヘキサジエン、１，６−オクタジエン、１，５−ヘキサジエン等の直鎖の非環状ジエン、５−メチル−１，４−ヘキサジエン、３，７−ジメチル−１，６−オクタジエン、５，７−ジメチル−１，６−オクタジエン、３，７−ジメチル−１，７−オクタジエン、７−メチル−１，６−オクタジエン、ジヒドロミルセン等の分岐連鎖の非環状ジエン、テトラヒドロインデン、メチルテトラヒドロインデン、ジシクロペンタジエン、ビシクロ［２．２．１］ヘプタ−２，５−ジエン、５−メチレン−２−ノルボルネン、５−エチリデン−２−ノルボルネン、５−プロペニル−２−ノルボルネン、５−イソプロピリデン−２−ノルボルネン、５−シクロヘキシリデン−２−ノルボルネン、５−ビニル−２−ノルボルネン等の脂環式ジエン等を挙げることができる。これらの非共役ポリエンを単独で又は二種以上を組み合わせて用いることができる。なお、上記の非共役ポリエンの具体例のうちで更に好ましいものとしては、１，４−ヘキサジエン、ジシクロペンタジエン、５−メチレン−２−ノルボルネン、５−エチリデン−２−ノルボルネン等である。
【００５６】
非共役ポリエンは、得られる重合体の全構造単位に占める、非共役ポリエンに由来する構造単位（以下、「構造単位（ｅ）」とも記す）の割合が、０〜１２ｍｏｌ％となるように使用することが好ましく、０〜８ｍｏｌ％となるように使用することが更に好ましく、０〜５ｍｏｌ％となるように使用することが特に好ましい。構造単位（ｅ）の割合が１２ｍｏｌ％以下となるように非共役ポリエンを使用することにより、優れた耐久性を有するエラストマーを得易くなる傾向にある。
【００５７】
反応工程は、適当な溶媒又は希釈剤の存在下で行われることが好ましい。このような溶媒又は希釈剤としては、例えば脂肪族炭化水素類、脂環式炭化水素類、芳香族炭化水素類、又はこれらのハロゲン化物を用いることができる。具体的には、ブタン、ペンタン、ヘキサン、ヘプタン、２−ブテン、２−メチル−２−ブテン、シクロペンタン、メチルシクロペンタン、シクロヘキサン、イソオクタン、ベンゼン、トルエン、キシレン、クロロベンゼン、ジクロロメタン、ジクロロエタン等を挙ることができる。これらの溶媒又は希釈剤は、蒸留処理又は吸着処理することにより、その水分濃度が２０ｐｐｍ以下となったものを用いることが好ましい。
【００５８】
反応工程において、重合反応は０〜１５０℃で行われることが好ましく、１０〜１００℃で行われることが更に好ましい。また、重合反応においては、必要に応じて分子量調節剤を用いることができる。分子量調節剤の具体例としては、水素、ジエチル亜鉛、水素化ジイソブチルアルミニウム等を挙げることができる。なお、重合反応を行うための反応器は、バッチ式、又は連続式のいずれであってもよい。連続式の反応器としては、チューブ型反応器、塔型反応器、槽型反応器等を用いることができる。
【００５９】
（１−１）重合触媒成分
反応工程においては、重合触媒成分を使用する。この重合触媒成分としては、有機アルミニウム化合物と、遷移金属化合物、好ましくは周期表第４族又は第５族から選択された金属元素を含む化合物とからなるものを用いることが好ましい。更に、重合触媒成分が、有機アルミニウム化合物とバナジウム化合物とからなるものであることが好ましい。また、この重合触媒成分としては、エチレン、α−オレフィン、及び非共役ポリエンの共重合反応において、各構造単位が比較的ランダムに配列された共重合体を製造し得るものを用いることが好ましい。具体的な重合触媒成分としては、以下に示す重合触媒成分（１）〜（４）を挙げることができる。
【００６０】
（重合触媒成分（１））
炭化水素化合物に可溶な有機アルミニウム化合物とバナジウム化合物とからなる重合触媒成分であって、有機アルミニウム化合物及びバナジウム化合物の一方又は両方に塩素原子を少なくとも一つ含むものである。
【００６１】
バナジウム化合物としては、下記一般式（５９）で表される化合物、ＶＣｌ4、ＶＯ（ａｃａｃ）2、Ｖ（ａｃａｃ）3（なお、「ａｃａｃ」は、アセチルアセトナト基を示す））、及び下記一般式（６０）で表される化合物等を挙げることができる。
【００６２】
Ｏ＝ＶＣｌk（ＯＲ6）3-k    …（５９）
（前記一般式（５９）中、Ｒ6はエチル基、プロピル基、ブチル基、ヘキシル基等の炭化水素基、ｋは０〜３の整数を示す）
【００６３】
ＶＣｌ3・ｍＺ    …（６０）
（前記一般式（６０）中、Ｚはテトラヒドロフラン、２−メチル−テトラヒドロフラン、２−メトキシメチル−テトラヒドロフラン、ジメチルピリジン等の炭化水素化合物に可溶な錯体を形成するルイス塩基を示す。また、ｍは２〜３の整数を示す）
【００６４】
有機アルミニウム化合物としては、下記一般式（６１）で表されるトリアルキルアルミニウム化合物、下記一般式（６２）又は下記一般式（６３）で表される水素化アルキルアルミニウム、下記一般式（６４）、下記一般式（６５）又は下記一般式（６６）で表される塩素化アルキルアルミニウム、下記一般式（６７）又は下記一般式（６８）で表されるアルコキシ若しくはフェノキシ置換有機アルミニウム、水と前記トリアルキルアルミニウム化合物との反応によって得られるメチルアルモキサン（ＭＡＯ）、エチルアルモキサン、ブチルアルモキサン等を挙げることができる。
【００６５】
ＡｌＲ73              …（６１）
ＨＡｌＲ72            …（６２）
Ｈ2ＡｌＲ73          …（６３）
Ｒ7ＡｌＣｌ2          …（６４）
Ｒ73Ａｌ2Ｃｌ3        …（６５）
Ｒ72ＡｌＣｌ          …（６６）
Ｒ72Ａｌ（ＯＲ8）    …（６７）
Ｒ7Ａｌ（ＯＲ8）2      …（６８）
（前記一般式（６１）〜（６８）中、Ｒ7はメチル基、エチル基、プロピル基、ブチル基、ヘキシル基等の炭化水素基、Ｒ8はメチル基、エチル基、ブチル基、フェニル基、トリルキシリル基、２，６−ジ−ｔｅｒｔ−ブチルフェニル基、４−メチル−２，６−ジ−ｔｅｒｔ−ブチルフェニル基、２，６−ジメチルフェニル基、又は４−メチル−２，６−ジメチルフェニル基を示す）
【００６６】
また、この重合触媒成分（１）においては、有機アルミニウム化合物及びバナジウム化合物に、更に有機酸又は無機酸のエステル、エーテル、アミン、ケトン、アルコキシシラン等の含酸素又は含窒素電子供与体を添加することができる。
【００６７】
（重合触媒成分（２））
シリカ又は塩化マグネシウム上に担持されたハロゲン化チタニウム又はハロゲン化ジルコニウムと、有機アルミニウム化合物とからなる重合触媒成分である。
【００６８】
ハロゲン化チタニウム又はハロゲン化ジルコニウムとしては、四塩化チタニウム、四臭化チタニウム、四塩化ジルコニウム等を用いることができる。有機アルミニウム化合物としては、トリメチルアルミニウム、トリエチルアルミニウム、トリイソブチルアルミニウム、メチルアルモキサン等を用いることができる。また、この重合触媒成分（２）には、更にジオクチルフタレート、テトラアルコキシシラン、ジフェニルジメトキシシラン等を添加することができる。
【００６９】
（重合触媒成分（３））
配位子として、水素原子、アルキル基、及びアリル基からなる群より選択される一以上の置換基を持ったシクロペンタジエニル基又はインデニル基を一つ又は二つ有する、チタニウム、ジルコニウム、及びハーフニウムからなる群より選択される一以上の遷移金属を含む遷移金属化合物と、メチルアルモキサンを５０ｍｏｌ％以上含有する有機アルミニウム化合物とからなる重合触媒成分である。
【００７０】
前記遷移金属化合物の具体例としては、ビス（シクロペンタジエニル）ジメチルジルコニウム、ビス（シクロペンタジエニル）ジエチルジルコニウム、ビス（シクロペンタジエニル）メチルジルコニウムモノクロライド、エチレンビス（シクロペンタジエニル）ジルコニウムジクロライド、エチレンビス（シクロペンタジエニル）メチルジルコニウムモノクロライド、メチレンビス（シクロペンタジエニル）ジルコニウムジクロライド、エチレンビス（インデニル）ジルコニウムジクロライド、エチレンビス（インデニル）ジメチルジルコニウム、エチレンビス（インデニル）ジフェニルジルコニウム、エチレンビス（４，５，６，７−テトラヒドロ−１−インデニル）ジメチルジルコニウム、エチレンビス（４−メチル−１−インデニル）ジルコニウムジクロライド、エチレンビス（２，３−ジメチル−１−インデニル）ジルコニウムジクロライド、ジメチルシリルビス（シクロペンタジエニル）ジルコニウムジクロライド、ジメチルシリルビス（インデニル）ジルコニウムジクロライド、ジメチルシリルビス（ジメチルシクロペンタジエニル）ジルコニウムジクロライド、ジメチルメチル（フルオレニル）（シクロペンタジエニル）ジルコニウムジクロライド、ジフェニルメチル（フルオレニル）（シクロペンタジエニル）ジルコニウムジクロライド、ジフェニルシリルビス（インデニル）ジルコニウムジクロライド、ジメチルシリルビス（２−メチル−４−フェニル−インデニル）ジルコニウムジクロライド、ビス（シクロペンタジエニル）ジメチルチタニウム、ビス（シクロペンタジエニル）メチルチタニウムモノクロライド、エチレンビス（インデニル）チタニウムジクロライド、エチレンビス（４，５，６，７−テトラヒドロ−１−インデニル）チタニウムジクロライド、メチレンビス（シクロペンタジエニル）チタニウムジクロライド、η1：η5−｛［（ｔｅｒｔ−ブチル−アミド）ジメチルシリル］（２，３，４，５−テトラメチル−１−シクロペンタジエニル）｝チタニウムジクロライド、ビス（１，１，１−トリフルオロ−３−フェニル−２，４−ブタジオナト）チタニウムジクロライド等を挙げることができる。
【００７１】
（重合触媒成分（４））
ビスアルキル置換又はＮ−アルキル置換サリチルアルドイミンと、チタン、ジルコニウム、又はハーフニウムの二塩化物と、メチルアルモキサン（ＭＡＯ）とからなる触媒である。
【００７２】
（１−２）マスキング剤
本実施形態の重合体の回収方法で回収される重合体を得るに際しては、予めマスキングされたマスク重合体を使用できることの他に、マスキング剤を使用して重合体をマスキングすることもできる。この場合、マスキング剤としては、周期表第２族、第１２族及び第１３族から選択される金属元素を構成要素として含む有機金属化合物が好適に用いられる。より具体的には、ジエチル亜鉛、ジブチルマグネシウム、エチルマグネシウムクロライド、ブチルマグネシウムクロライド、トリメチルアルミニウム、トリエチルアルミニウム、トリイソブチルアルミニウム、トリヘキシルアルミニウム、水素化ジイソブチルアルミニウム、水素化ジエチルアルミニウム、二水素化エチルアルミニウム、ジエチルアルミニウムエトキシド、エチルアルミニウムジエトキシド、ジブチルアルミニウムエトキシド、ジブチルアルミニウムブトキシド、ジイソブチルアルミニウムジブトキシド、ジイソブチルアルミニウムイソプロポキシド、ジイソブチルアルミニウム２−エチルヘキシド、イソブチルアルミニウムブトキシド、イソブチルアルミニウム２−エチルヘキシド、ジエチルアルミニウムクロライド、エチルアルミニウムジクロライド、ジエチルアルミニウムブロマイド、エチルアルミニウムセスキクロライド、水又は硫酸銅の水和物とトリアルキルアルミニウムの反応で得られるメチルアルモキサン、エチルアルモキサン、ブチルアルモキサン等を挙げることができる。これらの中で、有機アルミニウム化合物が好ましい。有機アルミニウム化合物の好適例としては、トリメチルアルミニウム、トリエチルアルミニウム、トリイソブチルアルミニウム、ジイソブチルアルミニウムハイドライド、ジエチルアルミニウムクロライド、エチルアルミニウムセスキクロライド等を挙げることができる。また、後述するように、場合によっては重合触媒成分をマスキング剤として使用することもできる。
【００７３】
マスキング剤と所定の官能基を有する単量体との反応は、不活性溶媒又は希釈剤の存在下で、窒素ガス、アルゴンガス、ヘリウムガス等の不活性ガス雰囲気で行うことが好ましい。不活性溶媒又は希釈剤としては、ブタン、ペンタン、ヘキサン、ヘプタン、オクタンなどの脂肪族炭化水素類、シクロペンタン、シクロヘキサン、メチルシクロペンタン等の環式炭化水素類、ベンゼン、トルエン、キシレン、クロロベンゼン、ジクロロエタン、ジクロロメタン等の芳香族化合物、ハロゲン化炭化水素化合物等を用いることができる。
【００７４】
また、マスキング剤は、官能基を有する単量体の官能基１当量に対して、０．８当量以上の割合で用いることが好ましく、０．９〜２．５当量の割合で用いることが更に好ましい。０．８当量未満であると、マスキングされない官能基が残存し易く、反応工程において触媒活性が低下し、重合反応が十分に進行し難くなる傾向にある。マスキングの条件は、使用するマスキング剤、及び官能基を有する単量体の種類によって異なるが、反応時間が２分間〜１０時間であることが好ましく、１０分間〜２時間であることが更に好ましい。また、反応温度は−１０〜６０℃であることが好ましく、１０〜４０℃であることが更に好ましい。
【００７５】
マスキング処理された官能基を有する単量体は、重合処理に供されるまで３０℃以下の温度で貯蔵することが好ましい。これにより、貯蔵中の副反応の発生を防止することができる。また、マスキング処理された単量体中に、未反応の金属−炭素結合が存在する場合には、貯蔵中の安定性を向上させることを目的として、分岐構造を有するイソプロパノール、ｓｅｃ−ブタノール、ｔｅｒｔ−ブタノール、２−エチルヘキサノール等のアルコール類、２，６−ジ−ｔｅｒｔ−ブチルクレゾール、２，６−ジ−ｔｅｒｔ−ブチルフェノール、２，６−ジメチルクレゾール、２，６−ジメチルフェノール等のフェノール類等を添加することもできる。また、一般式（４）で表される官能基を有する化合物においては（共）重合反応中に重合触媒成分によりｉｎ  ｓｉｔｕでマスキングされるため、マスキング反応条件が重合反応条件となる場合がある。
【００７６】
（２）脱マスキング工程
本実施形態の重合体の回収方法では、マスク重合体を含有する重合体溶液に、後述する特定のリン化合物を添加して脱マスキングを行う。この脱マスキングによって、回収目的物である重合体が、重合反応溶媒中に生成される。脱マスキングを行うに際しての温度・圧力条件は、マスキング工程及び／又は反応工程における条件と基本的に同じでよい。即ち、温度は−１０〜１５０℃であることが好ましく、１０〜１００℃であることが更に好ましい。但し、脱マスキング工程は、圧力によっては左右され難く、常圧で行うこともできる。
【００７７】
（２−１）リン化合物
本実施形態の重合体の回収方法における、脱マスキング工程で用いられるリン化合物は、前記一般式（１）で表される構造部分を一分子中に少なくとも一つ有するものである。マスク重合体を含有する重合体溶液に、この構造部分を有するリン化合物を添加すると、官能基をマスキングしていたマスキング剤を構成する金属元素との化合物が形成される。即ち、マスク重合体の脱マスキングが行われることによって、回収目的物である重合体が生成される。なお、リン化合物は、単独で、又は二種以上を組み合わせて用いることができる。ここで、マスキングされる重合体の官能基は、具体的にはヒドロキシル基、ヒドロキシル基が結合した炭化水素基、カルボキシル基、及びカルボキシル基が結合した炭化水素基からなる群より選択される少なくとも一種である。
【００７８】
また、本実施形態の重合体の回収方法で用いられるリン化合物の、２０℃におけるｎ−ヘキサンに対する溶解度は、１０質量％以下、好ましくは５質量％以下、更に好ましくは１質量％以下である。即ち、このリン化合物は、重合反応で一般的に使用されるｎ−ヘキサンをはじめとする重合反応溶媒に対する溶解度が低いものである。このため、重合体溶液に添加した場合に、このリン化合物は、マスキング剤に由来する金属元素と金属化合物を形成する。リン化合物の、２０℃におけるｎ−ヘキサンに対する溶解度が１０質量％超であると、一般的に使用される重合反応溶媒に対する溶解度が高過ぎるため、形成される金属化合物の溶解度も上昇してしまう。従って、形成された金属化合物を重合反応系から除去することが困難になる。
【００７９】
本実施形態の重合体回収方法で用いられるリン化合物を表す前記一般式（１）中、「Ａ」は、具体的には水酸基、メチル基、エチル基、イソプロピル基、ブチル基、又はブトキシエチル基であることが好ましい。また、前記一般式（１）中、「Ｂ」は、具体的には水酸基、メチル基、エチル基、イソプロピル基、ブチル基、又はブトキシエチル基であることが好ましい。リン化合物のより具体的な好適例としては、酸性リン酸エステルを挙げることができる。なお、酸性リン酸エステルは、単独で、又は二種以上を組み合わせて用いることができる。また、この酸性リン酸エステルの好適例としては、エチルリン酸、イソプロピルリン酸、メチルリン酸、ブチルリン酸、及びブトキシエチルリン酸等を挙げることができ、これらを単独で、又は二種以上を組み合わせて用いることができる。ここで、酸性リン酸エステルは、リン酸モノエステル、リン酸ジエステルのいずれであってもよく、これらの混合物であってもよい。
【００８０】
（３）金属化合物の分離工程
重合体溶液にリン化合物を添加することにより、マスキング剤を構成する金属元素に由来して形成された金属化合物は、一般的に使用される重合反応溶媒に対する溶解性が低いものであり、重合反応溶媒中で不溶化して容易に析出する。従って、本実施形態の重合体の回収方法によれば、重合反応溶媒に溶解した状態で生成した重合体と、重合反応溶媒から析出した金属化合物とを分離することにより、マスキング剤に由来する残留金属成分を十分に除去しつつ、重合体溶液から高純度の重合体を簡便に回収することができる。重合体溶液と金属化合物は、例えばろ過、遠心分離、静置分離等の方法によって容易に分離することができる。なお、生成した重合体が溶解した重合体溶液と、析出した金属化合物とを分離するに際しての温度条件は、１００℃以下とすることが、析出される金属化合物の量が多くなり、分離効率が高くなるために好ましく、６０℃以下とすることが更に好ましい。
【００８１】
（４）重合体溶液からの重合体の回収工程
脱マスキング工程及び分離工程を終えた後は、回収目的物である重合体は、反応に用いた溶媒中に溶解した状態の重合体溶液として得ることができる。本実施形態の重合体の回収方法においては、このようにして得られる重合体溶液を、シリカ、アルミナ、ケイソウ土等が充填された吸着カラムを通過させること、又は重合体溶液に水、酸性水溶液、アルコール等を多量に添加して洗浄することが、残留する金属元素や処理剤等を除去して高純度の重合体が得られるために好ましい。また、重合体溶液に、公知のフェノール系、リン系、イオウ系等の老化防止剤を添加することにより、得られる重合体の安定性を向上させることができるために好ましい。
【００８２】
重合体溶液に水蒸気を吹き込むことにより溶媒を除去してスラリーを得た後、このスラリーから固形物を分離し、スクリュータイプの絞り機、押出機、加熱ロール等を用いて脱水・乾燥することにより、固体状の重合体を回収（単離）することができる。また、重合体溶液を加熱することによって濃縮し、次いでベント付き押出機を用いて乾燥処理することによっても、固体状の重合体を回収（単離）することができる。
【００８３】
（５）重合体
次に、本発明の重合体の一実施形態について説明する。本実施形態の重合体は、上述してきた本発明の実施形態である重合体の回収方法により、重合体溶液から回収されたものである。従って、残留金属元素の濃度が極めて低い、という優れた特性を有するものである。このため、本実施形態の重合体は、色調、耐熱性等の諸特性に優れているものである。また、他の材料に対する接着性及び相容性に優れたものであるために、自動車部品、機械部品、電子部品、土木建材等の材料として好適なエラストマーを得ることができるといった利点を有するものである。なお、本実施形態の重合体の、マスキング剤由来の残留金属元素の合計濃度は、５０ｐｐｍ以下であることが、色調等の諸特性により優れたものであるために好ましく、３０ｐｐｍ以下であることが更に好ましく、２０ｐｐｍ以下であることが特に好ましい。
【００８４】
前述の反応工程において、一般式（２）及び／又は一般式（３）で表される官能基含有オレフィン化合物と、エチレンと、炭素数が３〜１２のα−オレフィンと、必要に応じて非共役ポリエンとを共重合反応させた場合を想定する。このとき、一般式（２）で表される官能基含有オレフィン化合物を用いた場合において、本実施形態の重合体の全構造単位に占める、構造単位（ａ）の割合が、０．０１〜３０ｍｏｌ％となるように、一般式（２）で表される官能基含有オレフィン化合物を使用することが好ましく、０．０５〜１０ｍｏｌ％となるように使用することが更に好ましく、０．１〜５ｍｏｌ％となるように使用することが特に好ましい。構造単位（ａ）の割合が３０ｍｏｌ％未満となるように一般式（２）で表される官能基含有オレフィン化合物を使用すると、官能基含有オレフィン化合物とエチレン等の他のオレフィン化合物との共重合が良好になり、得られる重合体がゴム弾性に優れたものとなる傾向にある。一方、構造単位（ａ）の割合が０．０１ｍｏｌ％超となるように一般式（２）で表される官能基含有オレフィン化合物を使用すると、官能基による変性効果により、接着性、相容性、及び塗装性等が良好となり、また、アイオノマー化後の力学特性に優れる等の傾向にある。
【００８５】
また、一般式（３）で表される官能基含有オレフィン化合物を用いた場合において、本実施形態の重合体の全構造単位に占める、構造単位（ｂ）の割合が、０．０１〜３０ｍｏｌ％となるように一般式（３）で表される官能基含有オレフィン化合物を使用することが好ましく、０．０５〜１０ｍｏｌ％となるように使用することが更に好ましく、０．１〜５ｍｏｌ％となるように使用することが特に好ましい。構造単位（ｂ）の割合が３０ｍｏｌ％未満となるように一般式（３）で表される官能基含有オレフィン化合物を使用すると、官能基含有オレフィン化合物とエチレン等の他のオレフィン化合物との共重合が良好になる等の傾向にある。一方、構造単位（ｂ）の割合が０．０１ｍｏｌ％超となるように一般式（３）で表される官能基含有オレフィン化合物を使用すると、官能基による変性効果により、接着性、相容性、及び塗装性等が良好となり、アイオノマー化後の力学特性に優れる等の傾向にある。
【００８６】
本実施形態の重合体の全構造単位に占める、構造単位（ｃ）の割合は、５〜９０ｍｏｌ％であることが好ましく、１０〜８５ｍｏｌ％であることが更に好ましく、１５〜８０ｍｏｌ％であることが特に好ましい。構造単位（ｃ）の割合が５ｍｏｌ％以上であると、優れた耐久性を有するエラストマーを得易くなる傾向にある。一方、構造単位（ｃ）の割合が９０ｍｏｌ％以下であると、この重合体が、エラストマーとしての挙動を示す傾向にある。
【００８７】
また、本実施形態の重合体の全構造単位に占める、構造単位（ｄ）の割合は、５〜６０ｍｏｌ％であることが好ましく、１０〜５５ｍｏｌ％であることが更に好ましく、１５〜５０ｍｏｌ％であることが特に好ましい。構造単位（ｄ）の割合が５ｍｏｌ％以上であると、十分な弾性を有するエラストマーを得易くなる傾向にある。一方、構造単位（ｄ）の割合が６０ｍｏｌ％以下であると、優れた耐久性を有するエラストマーを得易くなる傾向にある。
【００８８】
本実施形態の重合体の全構造単位に占める、構造単位（ｅ）の割合は、０〜１２ｍｏｌ％であることが好ましく、０〜８ｍｏｌ％であることが更に好ましく、０〜５ｍｏｌ％であることが特に好ましい。構造単位（ｅ）の割合が１２ｍｏｌ％以下であると、優れた耐久性を有するエラストマーを得易くなる傾向にある。
【実施例】
【００８９】
以下、本発明を実施例に基づいて具体的に説明するが、本発明はこれらの実施例に限定されるものではない。
【００９０】
（合成例１）
十分に窒素置換した５００ｍｌ三口フラスコ内に、４−メチルテトラシクロ［６．２．１．１3,6．０2,7］ドデカ−９−エン−４−カルボン酸５４．６ｇ（０．２５ｍｏｌ）、及び乾燥トルエン２５０ｍｌを入れ、０〜１０℃にてトリフルオロ酢酸無水物４４．０ｍｌ（０．３１ｍｏｌ）をゆっくり滴下し、滴下終了後、室温にて１時間撹拌した。次いで、０〜１０℃にて乾燥ｔｅｒｔ−ブタノール４８．８ｍｌ（０．５０ｍｏｌ）をゆっくり滴下し、滴下終了後、室温にて２時間撹拌した。その後、反応液を０℃に冷却し、２ｍｏｌ／ｌの水酸化ナトリウム水溶液２５０ｍｌ、及び水２５０ｍｌを加え、分液した。水層をジエチルエーテル２５０ｍｌで２回抽出した後、有機層を水１５０ｍｌで３回洗浄した。有機層を無水硫酸ナトリウムで乾燥し、溶媒を留去した後、１３０〜１３５℃、３ｍｍＨｇの条件で減圧蒸留して精製することにより、無色の液状の４−メチルテトラシクロ［６．２．１．１3,6．０2,7］ドデカ−９−エン−４−カルボン酸ｔｅｒｔ−ブチル４７．３ｇを得た。
【００９１】
（実施例１）
窒素置換した２ｌセパラブルフラスコ内に、溶媒としてヘキサン１０００ｍｌと、４−メチルテトラシクロ［６．２．１．１3,6．０2,7］ドデカ−９−エン−４−カルボン酸ｔｅｒｔ−ブチルの１．０ｍｏｌ／ｌヘキサン溶液３．５ｍｌと、５−エチリデン−２−ノルボルネン２ｍｌとを入れ、２０℃にてエチレン（供給量：５．０ｌ／ｍｉｎ）／プロピレン（供給量：４．５ｌ／ｍｉｎ）／水素（供給量：１．５ｌ／ｍｉｎ）混合ガスを連続的に供給した。５分後に、２ｌセパラブルフラスコ内にＶＯＣｌ3の０．３２ｍｏｌ／ｌヘキサン溶液３．６６ｍｌを加えた。更に５分後に、Ａｌ2（Ｃ2Ｈ5）3Ｃｌ3の０．４１ｍｏｌ／ｌヘキサン溶液１５．４ｍｌを添加し、単量体の付加重合処理を開始した。２５℃で１０分間の条件で重合処理を行った後、反応系にエチルリン酸（日本化学工業社製、モノエステルとジエステルのモル比＝１：１）４．３ｍｌを加えて重合反応を停止させ、重合体溶液を得た。
【００９２】
得られた重合溶液を遠沈管に分取し、２５℃、２５００ｒｐｍ、１０分間の遠心分離を行った。遠心分離後に得られた上澄み溶液と沈降物とを分離し、得られた上澄み溶液を５００ｍｌの水で洗浄した。洗浄後、水蒸気蒸留にてヘキサンを留去し、次いで真空乾燥することにより、白色の共重合体２４．９ｇを得た。得られた共重合体の残留金属元素濃度を誘導結合プラズマ発光分光分析法によって分析したところ、バナジウムが１ｐｐｍ、アルミニウムが６ｐｐｍであった。なお、バナジウムとアルミニウムを含めた残留金属元素の合計濃度は、７ｐｐｍであった。
【００９３】
（実施例２）
エチルリン酸を、イソプロピルリン酸５．７ｍｌとしたこと以外は、前述の実施例１と同様にして、白色の共重合体２４．０ｇを得た。得られた共重合体の残留金属元素濃度を誘導結合プラズマ発光分光分析法によって分析したところ、バナジウムが１０ｐｐｍ、アルミニウムが９ｐｐｍであった。なお、バナジウムとアルミニウムを含めた残留金属元素の合計濃度は、１９ｐｐｍであった。
【００９４】
（合成例２）
十分に窒素置換した１０００ｍｌ三口フラスコ内に、２０質量％のトリイソブチルアルミニウムのヘキサン溶液７００ｍｌを入れ、０℃にて４−メチルテトラシクロ［６．２．１．１3,6．０2,7］ドデカ−９−エン−４−カルボン酸８８．７ｇ（０．４１ｍｏｌ）を３０分間かけて加えた。その後、室温にて１時間撹拌し、ヘキサンにて１０００ｍｌになるように調整して、４−メチルテトラシクロ［６．２．１．１3,6．０2,7］ドデカ−９−エン−４−カルボン酸のマスキング反応溶液を得た。
【００９５】
（実施例３）
窒素置換した２ｌセパラブルフラスコ内に、溶媒としてヘキサン１０００ｍｌと、０．４１ｍｏｌ／ｌの４−メチルテトラシクロ［６．２．１．１3,6．０2,7］ドデカ−９−エン−４−カルボン酸のマスキング反応溶液の８．５ｍｌと、５−エチリデン−２−ノルボルネン２ｍｌとを入れ、２０℃にてエチレン（供給量：５．０ｌ／ｍｉｎ）／プロピレン（供給量：４．５ｌ／ｍｉｎ）／水素（供給量：１．５ｌ／ｍｉｎ）混合ガスを連続的に供給した。５分後に、２ｌセパラブルフラスコ内にＡｌ2（Ｃ2Ｈ5）3Ｃｌ3の０．４１ｍｏｌ／ｌヘキサン溶液５．１ｍｌを加えた。更に５分後にＶＯＣｌ3の０．３２ｍｏｌ／ｌヘキサン溶液０．８４ｍｌ添加し、単量体の付加重合処理を開始した。２５℃で１０分間の条件で重合処理を行った後、エチルリン酸３．８ｍｌを加えて重合反応を停止させ、重合体溶液を得た。この後、実施例１と同様な処理を行い、白色の共重合体３０．５ｇを得た。得られた共重合体の残留金属元素濃度を誘導結合プラズマ発光分光分析法によって分析したところ、バナジウムが２ｐｐｍ、アルミニウムが１ｐｐｍであった。なお、バナジウムとアルミニウムを含めた残留金属元素の合計濃度は、３ｐｐｍであった。
【００９６】
（比較例１）
エチルリン酸を、２−エチルヘキシルリン酸１０．９ｍｌとしたこと以外は、前述の実施例１と同様にして、白色の共重合体２４．０ｇを得た。なお、重合溶液は、遠心分離を行っても上澄み溶液と沈降物とには分離しなかった。得られた共重合体の残留金属元素濃度を誘導結合プラズマ発光分光分析法によって分析したところ、バナジウムが５６０ｐｐｍ、アルミニウムが４５５０ｐｐｍであった。なお、バナジウムとアルミニウムを含めた残留金属元素の合計濃度は、５１１０ｐｐｍであった。
【００９７】
エチルリン酸をアセチルアセトン４．４ｍｌにしたこと、及び、１０質量％の硫酸水溶液４１ｍｌを上澄み溶液を洗浄する水５００ｍｌに加えたこと以外は、前述の実施例１と同様にして、白色の共重合体２５．６ｇを得た。得られた共重合体の残留金属元素濃度を誘導結合プラズマ発光分光分析法によって分析したところ、バナジウムが２ｐｐｍ、アルミニウムが２７０ｐｐｍであった。なお、バナジウムとアルミニウムを含めた残留金属元素の合計濃度は、２７２ｐｐｍであった。
【産業上の利用可能性】
【００９８】
本発明の重合体は、自動車部品、機械部品、電子部品、土木建材等の材料となるエラストマーを得るための材料として好適である。